FR 2683522 A1 19930514 FR 9114027 A 19911108 LES DECORS RELIEF CERAMIQUE Auparavant, en CERAMIQUE, et plus précisémment en PORCELAINE, les decors relief se faisaient à partir du MOULE, en pressage ou coulage, en inscrustation, en creux, dans la forme, Notre invention consiste à IMPRIMER sur du papier décalcomanies, ou directement sur porcelaine, gres ou vitrious, des COULEURS ou des OXYDES METALLIQUES, d'une epaisseur de 0,100 mm à 0,400 mm et plus, qui, apres pose sur le support, et cuisson dans les conditions définies plus loin, donnent un aspect final de RELIEF, et de décor "DANS LA MASSE" resistant aux chocs et a l'écaillage. Lorsque, auparavant, le relief se faisait à partir de la pièce de porcelaine, les porcelainiers ou décorateurs décoraient à la main (au pinceau ou à l'aide de décalcomanies SUR LE RELIEF. Ce procédé s'est révélé long et difficile à appliquer, et entrainait beaucoup de déchets à la cuisson. SUPPORTS : PORCELAINE - VITRIOUS - GRES CUISSON : de 960 à 1250 C IMPRESSION SERIGRAPHIQUE de DECALCOMANIES VITRIFIABLES en RELIEF necessitant une photogravure et des sélections adaptees, une technique de fabrication d'écrans multicouches d'émulsion pour obtenir une épaisseur maximum (1), une ouverture de mail le de 15 à 26 fils/cm2 et enfin, la composition particulière du mélange qui permet d'obtenir un coefficient de dilatation en accord avec celui de la porcelaine (ou vitrions ou grès) au moment de la cuisson. REVENDICATIONS 1) Fabrication de decors pour porcelaine, vitrions, grès par application de décalcomanies dites "RELIEF", cuisson 9600 à 12500 C et (ou) impression directe sur porcelaine vitrions et grès à partir des mêmes ecrans et couleurs. 2) La nature et la composition de notre mélange, dont le coefficient de dilatation est en accord avec celui de la porcelaine, vitrious ou grès, et qui supprime tout risque d'écaillage. 3) L'adaptation dune technique à la fabrication industrielle par sérigraphie.